(57)【要約】【課題】安定なホログラムを形成することができる光記録媒体および光記録媒体の製造方法を提供する。【解決手段】光記録媒体は、第１の透明フィルム層と、第２の透明フィルム層と、第１の透明フィルム層および上記第２の透明フィルム層に挟まれ、ホログラム記録材料を含む記録材料層とを備えたものである。【選択図】図１
2014035775.tif 000002
【特許請求の範囲】
【請求項１】
第１の透明フィルム層と、
第２の透明フィルム層と、
上記第１の透明フィルム層および上記第２の透明フィルム層に挟まれ、ホログラム記録材料を含む記録材料層と
を備えた光記録媒体。
【請求項２】
上記第１の透明フィルム層および上記第２の透明フィルム層は、同じ厚さまたはほぼ同じ厚さを有する請求項１に記載の光記録媒体。
【請求項３】
上記第１の透明フィルム層、上記第２の透明フィルム層および上記記録材料層が一主面上に形成された基板を、さらに備えた請求項１に記載の光記録媒体。
【請求項４】
上記第１の透明フィルム層が、接着層を介して上記基板の一主面に貼り合わされた請求項３に記載の光記録媒体。
【請求項５】
上記ホログラム記録材料は、フォトポリマである請求項１に記載の光記録媒体。
【請求項６】
上記第１の透明フィルム層および上記第２の透明フィルム層は、低屈折性であると共に上記記録材料層に対して耐性および密着性を有する透明樹脂フィルムである請求項１に記載の光記録媒体。
【請求項７】
上記透明樹脂フィルムは、アートンフィルムである請求項６に記載の光記録媒体。
【請求項８】
第１の基材の一主面に、第１の透明フィルム層を、第１の接着層を介して貼り合わせることで、第１の透明フィルム層形成基材を形成し、
第２の基材の一主面に、第２の透明フィルム層を、第２の接着層を介して貼り合わせることで、第２の透明フィルム層形成基材を形成し、
上記第１の透明フィルム層形成基材の第１の透明フィルム層側の一主面と、上記第２の透明フィルム層形成基材の第２の透明フィルム層側の一主面との間に、ホログラム記録材料を含む記録材料層を形成し、
上記記録材料層を形成後、上記第１の透明フィルム層と上記第１の接着層との第１の界面を剥離し、上記第２の透明フィルム層と上記第２の接着層との第２の界面を剥離して、上記第１の透明フィルム層および上記第２の透明フィルム層との間に上記記録材料層が形成された部材を形成し、
上記部材を基板の一主面に貼り合わせる、光記録媒体の製造方法。
【請求項９】
上記第１の透明フィルム層および上記第２の透明フィルム層は、同じ厚さまたはほぼ同じ厚さを有する請求項８に記載の光記録媒体の製造方法。
【請求項１０】
上記第１の基材および上記第２の基材は、透明性を有するものであり、
上記記録材料層にホログラムを形成した後、上記第１の界面および上記第２の界面を剥離する、請求項８に記載の光記録媒体の製造方法。
【請求項１１】
上記第１の基材および上記第２の基材は、上記記録材料層より剛性の高い基板である請求項８に記載の光記録媒体の製造方法。
【請求項１２】
上記基板は、上記記録材料層の厚さより大きい厚さを有する請求項１１に記載の光記録媒体の製造方法。
【請求項１３】
上記第１の基材および上記第２の基材は、ガラス基板である請求項８に記載の光記録媒体の製造方法。
【請求項１４】
上記第１の透明フィルム層および上記第２の透明フィルム層は、低複屈折性、上記記録材料層に対する耐性および密着性、並びに上記接着層に対する剥離性を有する透明樹脂フィルムである請求項８に記載の光記録媒体の製造方法。
【請求項１５】
上記透明樹脂フィルムは、アートンフィルムである請求項１４に記載の光記録媒体の製造方法。
【請求項１６】
上記第１の接着層および上記第２の接着層を構成する材料は、光照射硬化型接着剤である請求項８に記載の光記録媒体の製造方法。
【発明の詳細な説明】
【技術分野】
【０００１】
本技術は、光記録媒体および光記録媒体の製造方法に関する。
【背景技術】
【０００２】
近年、ホログラム技術（ホログラフィ）を利用して、データを記録および再生する光ディスク等の光記録媒体の開発が、活発に進められている。この光ディスクは、ＤＶＤ（Digital Versatile Disc）やＢＤ（Blu-ray Disc（登録商標））等の従来の光ディスクに比べて、飛躍的な大容量化を実現できることが期待されているものである。
【０００３】
ホログラフィを利用した光ディスクに関連する技術として、種々の技術が提案されている。（例えば、特許文献１〜特許文献５参照）
【先行技術文献】
【特許文献】
【０００４】
【特許文献１】特開２０１１−１０７１８２号公報
【特許文献２】特開２０１１−１０７１８１号公報
【特許文献３】特開２０１１−７０７１５号公報
【特許文献４】特開２０１１−９６２９３号公報
【特許文献５】特開２０１１−１４１９９号公報
【発明の概要】
【発明が解決しようとする課題】
【０００５】
ホログラフィを利用してデータを記録する光記録媒体では、ホログラムが記録される記録材料層に安定なホログラムを形成することが求められている。
【０００６】
したがって、本技術の目的は、安定なホログラムを形成することができる光記録媒体および光記録媒体の製造方法を提供することにある。
【課題を解決するための手段】
【０００７】
上述した課題を解決するために、本技術は、第１の透明フィルム層と、第２の透明フィルム層と、第１の透明フィルム層および上記第２の透明フィルム層に挟まれ、ホログラム記録材料を含む記録材料層とを備えた光記録媒体である。
【０００８】
本技術は、第１の基材の一主面に、第１の透明フィルム層を、第１の接着層を介して貼り合わせることで、第１の透明フィルム層形成基材を形成し、第２の基材の一主面に、第２の透明フィルム層を、第２の接着層を介して貼り合わせることで、第２の透明フィルム層形成基材を形成し、第１の透明フィルム層形成基材の第１の透明フィルム層側の一主面と、第２の透明フィルム層形成基材の第２の透明フィルム層側の一主面との間に、ホログラム記録材料を含む記録材料層を形成し、記録材料層を形成後、第１の透明フィルム層と第１の接着層との第１の界面を剥離し、第２の透明フィルム層と第２の接着層との第２の界面を剥離して、第１の透明フィルム層および第２の透明フィルム層との間に記録材料層が形成された部材を形成し、部材を基板の一主面に貼り合わせる、光記録媒体の製造方法である。
【０００９】
本技術では、第１の透明フィルム層および第２の透明フィルム層によって、記録材料層を挟むことで、記録材料層の平坦性を確保し、安定なホログラムを形成できる。
【発明の効果】
【００１０】
本技術によれば、安定なホログラムを形成することができる。
【図面の簡単な説明】
【００１１】
【図１】図１は、本技術の第１の実施の形態による光記録媒体の構成例を示す概略断面図である。
【図２】図２Ａ〜図２Ｃは、光記録媒体の製造工程を説明するための概略断面図である。
【図３】図３Ａ〜図３Ｄは、光記録媒体の製造工程を説明するための概略断面図である。
【図４】図４Ａ〜図４Ｃは、光記録媒体の製造工程を説明するための概略断面図である。
【発明を実施するための形態】
【００１２】
以下、本技術の実施の形態について図面を参照して説明する。なお、説明は、以下の順序で行う。また、実施の形態の全図において、同一または対応する部分には同一の符号を付す。
１．第１の実施の形態（光記録媒体の構成例）
２．他の実施の形態（変形例）
【００１３】
１．第１の実施の形態
＜光記録媒体の構成例＞
本技術の第１の実施の形態による光記録媒体の構成例について説明する。図１は、本技術の第１の実施の形態による光記録媒体の構成例を示す概略断面図である。図１に示すように、この光記録媒体は、基板１１上に、接着層１２、第１の透明フィルム層１３ａ、記録材料層１４および第２の透明フィルム層１３ｂが、この順で積層された構造を有する。
【００１４】
例えば、この光記録媒体は、中央に開口が設けられたディスク状の光記録媒体（光ディスク）である。この光記録媒体では、例えば、記録材料層１４にレーザ光を照射することにより、記録マークを形成することで、データを記録し、記録材料層１４にレーザ光を照射することにより、記録されたデータの再生を行う。例えば、この光記録媒体は、ホログラム技術（ホログラフィ）を利用してデータの記録および再生を行う光記録媒体である。
【００１５】
以下、光記録媒体を構成する基板１１、接着層１２、第１の透明フィルム層１３ａ、記録材料層１４および第２の透明フィルム層１３ｂについて順次説明する。
【００１６】
（基板）
基板１１は、例えば、中央に開口が形成されたディスク形状を有する。基板１１の材料としては、例えばポリカーボネート系樹脂、ポリオレフィン系樹脂若しくはアクリル系樹脂等のプラスチック材料、またはガラス等を用いることができる。
【００１７】
基板１１の一主面上には、第１の透明フィルム層１３ａ、第２の透明フィルム層１３ｂ、および第１の透明フィルム層１３ａと第２の透明フィルム層１３ｂとに挟まれた記録材料層１４が、形成されている。基板１１には、第１の透明フィルム層１３ａが接着層１２を介して貼り合わされている。これにより、基板１１に貼り合わされる第１の透明フィルム層１３ａと、第２の透明フィルム層１３ｂとに挟まれる記録材料層１４の剛性を、さらに補強している。
【００１８】
基板１１の一主面は、例えば、凹凸面となっている。図示は省略するが、凹凸面上には、例えば、反射膜が形成されている。凹凸面は、記録または再生位置を案内するための案内溝により形成されている。光情報記録媒体の一主面側から見たときの案内溝の全体形状としては、例えば、スパイラル状、同心円状等の各種形状が挙げられる。
【００１９】
案内溝としては、例えば、連続溝（グルーブ）、ピット列またはそれらの組合せを用いることができる。線速の安定化や位置情報（例えば回転角度情報や半径位置情報等）等のアドレス情報を付加するために案内溝を蛇行させるようにしてもよい。
【００２０】
（選択反射層）
図示は省略するが、基板１１の凹凸面側には、選択反射層等が設けられている。この光記録媒体では、例えば、記録材料層１４に対してマーク記録を行うための記録光（第１レーザ光）とは別に、上記基板１１の案内溝に基づきトラッキングやフォーカスのエラー信号を得るためのサーボ光（第２レーザ光）が選択反射層に別途照射される。記録光の照射に際して、選択反射層が記録光を反射あるいは吸収してしまうと記録材料層内に達する記録光量が減衰し見かけの記録感度を低下させてしまう。このため、選択反射層としては、サーボ光は反射し、記録光はほぼ全て透過するという選択性を有する反射層を用いることが好ましい。
【００２１】
この光記録媒体では、例えば、記録光とサーボ光としてはそれぞれ、波長の異なるレーザ光が用いられる。選択反射層としては、例えば、サーボ光と同一の波長帯の光は反射するのに対して、それ以外の波長による光（例えば記録光）は透過するという、波長選択性を有するものが用いられる。
【００２２】
選択反射層としては、例えば、屈折率の異なる低屈折率層および高屈折率層を交互に複数積層した積層膜を用いることができる。低屈折率層および高屈折率層としては、例えば、誘電体層を用いることができる。誘電体層の材料としては、例えば、窒化シリコン、酸化シリコン、酸化タンタル、酸化チタン、フッ化マグネシウム、酸化亜鉛等を用いることができる。
【００２３】
（接着層）
接着層１２を構成する接着剤としては、例えば、感圧性粘着剤（ＰＳＡ：Pressure Sensitive Adhesive）、ＨＰＳＡ（シート状のＵＶ硬化型ＰＳＡ：Pressure Sensitive Adhesive）等の光照射硬化型接着剤等を用いることができる。
【００２４】
（記録材料層）
記録材料層１４は、ホログラムを記録することができるホログラム記録材料を含む層である。例えば、ホログラム記録材料は、典型的には、例えば、フォトポリマ等である。フォトポリマは、例えば、光重合型フォトポリマである。光重合型フォトポリマは、例えば、初期状態では、モノマがマトリクスポリマに均一に分散したもの等である。なお、光重合型フォトポリマは、モノマ、マトリクスポリマの他に光重合開始剤等を含んでいてもよい。光重合体型フォトポリマは、光が照射されると、照射箇所においてモノマが重合することにより、ポリマ化し、これに伴い屈折率が変化する性質を有している。
【００２５】
この記録材料層１４では、例えば、記録マークによりデータが記録される。データの記録方式としては、典型的には、予め形成しておいたホログラムをレーザ光照射により消去し、消去部分を記録マークとするネガ型マイクロホログラム方式が適用可能である。ネガ型マイクロホログラム方式では、記録動作を行う前に、予め記録材料層１４に対してホログラム（干渉縞）を形成するための初期化処理を行う。このように初期化処理により予め干渉縞を形成しておいた上で、消去マークの形成による情報記録を行う。消去マークの形成は、例えば、記録材料層１４中の任意の位置にフォーカスを合わせた状態で記録情報に応じたレーザ光照射を行うことによって、行う。例えば、記録材料層１４において、データの記録層となる消去マーク形成された層を複数層形成する体積型記録を行う。
【００２６】
なお、データの記録方式は、ネガ型マイクロホログラム方式に限定されるものではなく、例えば、ポジ型マイクロホログラム方式等の種々の記録方式が適用可能である。ポジ型マイクロホログラム方式では、記録材料層にホログラム（干渉縞）を形成し、これを記録マークとする手法である。
【００２７】
（第１の透明フィルム層および第２の透明フィルム層）
第１の透明フィルム層１３ａおよび第２の透明フィルム層１３ｂは、記録材料層１４の両主面側から記録材料層１４を挟む。第１の透明フィルム層１３ａは、記録材料層１４の一主面を被覆しており、第２の透明フィルム層１３ｂは、記録材料層１４の他主面を被覆している。
【００２８】
第１の透明フィルム層１３ａおよび第２の透明フィルム層１３ｂによって、記録材料層１４を挟むことで、記録材料層１４の硬化、収縮等による内部応力が生じて、記録材料層１４が変形することを抑制し、記録材料層１４の平坦性を確保できる。また、記録材料層１４が酸素に暴露されることを抑制できる。
【００２９】
例えば、記録材料層１４にホログラムを形成する前では、記録材料層１４の平坦性を確保すると共に、記録材料層１４が酸素に暴露されることを抑制することによって、安定なホログラム（回折格子）を形成できる。また、記録材料層１４にホログラムを形成した後では、記録材料層１４の平坦性を確保することによって、ホログラムの回折効率の劣化を抑制することができる。このように、第１の透明フィルム層１３ａおよび第２の透明フィルム層１３ｂで、記録材料層１４を挟むことによって、安定なホログラムの形成および回折効率の劣化等のホログラムの劣化を抑制して、ホログラムの長期保存を実現できる。
【００３０】
第１の透明フィルム層１３ａおよび第２の透明フィルム層１３ｂは、記録材料層１４の平坦性をより確保する観点から、例えば、互いにほぼ同じ厚さまたは同じ厚さを有することが好ましい。
【００３１】
第１の透明フィルム層１３ａおよび第２の透明フィルム層１３ｂをほぼ同じ厚さまたは同じ厚さとした場合、記録材料層１４の厚さ方向における変形性のバランスを、より保つことができるため、記録材料層１４の平坦性をより確保できる。すなわち、記録材料層１４の第１の透明フィルム層１３ａ側は、第１の透明フィルム層１３ａを介して、基板１１に貼り合わされて固定されているため、変形性が低い。一方、記録材料層１４の第２の透明フィルム層１３ｂ側は、基板１１に貼り合わされておらず固定されていないため、第１の透明フィルム層１３ａ側より、変形性が高い。このような厚さ方向における変形性の違いに対して、第１の透明フィルム層１３ａおよび第２の透明フィルム層１３ｂをほぼ同じ厚さまたは同じ厚さとすることによって、記録材料層１４の厚さ方向における変形性のバランスをより保つことができ、その結果、記録材料層１４の平坦性をより確保できる。
【００３２】
第１の透明フィルム層１３ａおよび第２の透明フィルム層１３ｂとしては、例えば、サーボ特性の観点から、低複屈折性の透明樹脂フィルムが好ましい。また、第１の透明フィルム層１３ａおよび第２の透明フィルム層１３ｂとしては、例えば、記録材料層１４を構成する材料に対して、相互溶解性が低い等の耐性を有するものが好ましい。第１の透明フィルム層１３ａおよび第２の透明フィルム層１３ｂとしては、例えば、記録材料層１４との密着性が良好であるものが好ましい。また、第１の透明フィルム層１３ａおよび第２の透明フィルム層１３ｂとしては、後述するフィルム接着層２１ａおよびフィルム接着層２１ｂとの剥離性が、良好であるものが好ましい。さらに、第１の透明フィルム層１３ａおよび第２の透明フィルム層１３ｂとしては、透過波面収差が良好なものが好ましい。また、迷光抑制の観点から、第１の透明フィルム層１３ａと、記録材料層１４と、第２の透明フィルム層１３ｂとの各層の屈折率の差が小さいものが好ましい。
【００３３】
第１の透明フィルム層１３ａおよび第２の透明フィルム層１３ｂとしては、低複屈折性であり、記録材料層１４を構成する材料に対して耐性を有し、記録材料層１４との密着性が良好であり、後述の製造工程における、接着層２１との剥離性が良好であるものが特に好ましい。このような第１の透明フィルム層１３ａおよび第２の透明フィルム層１３ｂとしては、具体的には、例えば、アートンフィルム（ＪＳＲ（株）製、「アートン」は登録商標）等の透明樹脂フィルム等が挙げられる。
【００３４】
＜光記録媒体の製造方法＞
＜光記録媒体の製造方法の第１の例＞
本技術の第１の実施の形態による光記録媒体の製造方法の第１の例について説明する。光記録媒体の製造方法の第１の例は、例えば、データの記録方式にネガ型マイクロホログラム形式を適用した場合の光記録媒体の製造方法である。
【００３５】
図２Ａ〜図２Ｃおよび図３Ａ〜図３Ｄは、光記録媒体の製造方法を説明するための概略断面図である。以下では、図２Ａ〜図２Ｃおよび図３Ａ〜図３Ｄを適宜参照しながら光記録媒体の製造方法について説明する。
【００３６】
（透明フィルム層形成基材の形成）
まず、図２Ａに示すように、第１の透明フィルム層形成基材３０ａを形成する。例えば、透明性基材２２ａの一主面に反射防止膜２３ａを形成した後、透明性基材２２ａの他主面にフィルム接着層２１ａと第１の透明フィルム層１３ａとをこの順で形成することにより、第１の透明フィルム層形成基材３０ａを形成する。
【００３７】
同様に、第２の透明フィルム層形成基材３０ｂを形成する。例えば、透明性基材２２ｂの一主面に反射防止膜２３ｂを形成した後、透明性基材２２ｂの他主面にフィルム接着層２１ｂと第２の透明フィルム層１３ｂとをこの順で形成することにより、第２の透明フィルム層形成基材３０ｂを形成する。
【００３８】
透明性基材２２ａおよび透明性基材２２ｂは、例えば中央に開口が形成されたディスク状であり、透明性を有する。透明性基材２２ａおよび透明性基材２２ｂは、記録材料層１４より剛性が高いものが選ばれ、これにより記録材料層１４の変形を抑制する。透明性基材２２ａおよび透明性基材２２ｂとしては、例えば、記録材料層１４の厚さに対して、十分な厚さを有することで、記録材料層１４より剛性が高いもの、剛性が高い材質を用いることで、記録材料層１４より剛性が高いもの、記録材料層１４の厚さに対して、十分な厚さを有すると共に剛性が高い材質を用いることで、記録材料層１４より剛性が高いもの等が挙げられる。例えば、透明性基材２２ａおよび透明性基材２２ｂとしては、ガラス基板等の透明性を有する基材等が挙げられる。ガラス基板は、剛性の観点から、記録材料層１４より厚いガラス基板が好ましい。
【００３９】
フィルム接着層２１ａおよびフィルム接着層２１ｂは、例えば、ＨＰＳＡ（シート状のＵＶ硬化型ＰＳＡ：Pressure Sensitive Adhesive）等の光照射硬化型接着剤から構成されている。
【００４０】
（記録材料層の形成）
次に、図２Ｂに示すように、第１の透明フィルム層形成基材３０ａと、第１の透明フィルム層形成基材３０ｂとの間に、記録材料層１４が挟まれた構造体３１を形成する。この構造体３１は、例えば、ディスク状である。なお、例えば、記録材料層１４の厚さは、１５０μｍ等に選ばれる。例えば、第１の透明フィルム層１３ａおよび第２の透明フィルム層１３ｂの厚さは、４８μｍ等に選ばれる。例えば、透明性基材２２ａおよび透明性基材２２ｂの厚さは、０．９ｍｍ〜１．１ｍｍ等に選ばれる。
【００４１】
例えば、第１の透明フィルム層形成基材３０ａの一主面（第１の透明フィルム層側の面）上に、フォトポリマをスピンコート法等により塗布し必要に応じて乾燥することにより、第１の透明フィルム層１３ａ上に記録材料層１４を形成する。その後、第１の透明フィルム層１３ａ上の記録材料層１４に対して、第２の透明フィルム層形成基材３０ｂの一主面（第２の透明フィルム層側の面）を貼り合わせる。これにより、第１の透明フィルム層形成基材３０ａの一主面と、第２の透明フィルム層形成基材３０ｂの一主面との間に、記録材料層１４が挟まれた構造体３１を形成する。
【００４２】
（ホログラムの形成（初期化処理））
次に、図２Ｃに示すように、構造体３１の両主面側から、例えば、波長が４０５ｎｍ等の連続光を平行光Ｌ１およびＬ２として、記録材料層１４を挟んで対向するように入射して、記録材料層１４の全体または一部にホログラム（干渉縞）Ｈを形成する。
【００４３】
（フィキシング）
その後、ホログラムＨを安定化させるための定着工程であるフィキシング（fixing、光照射処理）を行う。
【００４４】
（透明性基材の剥離）
次に、図３Ａに示すように、フィルム接着層２１ａと第１の透明フィルム層１３ａとの界面を剥離する。同様に、フィルム接着層２１ｂと第２の透明フィルム層１３ｂとの界面を剥離する。これにより、図３Ｂに示すように、ホログラム部材３２を得ることができる。ホログラム部材３２は、第１の透明フィルム層１３ａおよび第２の透明フィルム層１３ｂにより記録材料層１４が挟まれた部材である。
【００４５】
（ホログラム部材の貼り合わせ）
次に、図３Ｃに示すように、反射層、選択反射層等が形成された凹凸面を備えた基板１１を用意し、基板１１の凹凸面上に、例えば厚さ１５μｍ等の接着層１２を形成した後、ホログラム部材３２と基板１１とを接着層１２を介して貼り合わせる。これにより、図３Ｄに示すように、目的とする光記録媒体を得ることができる。
【００４６】
なお、この光記録媒体に対して、データ記録を行う場合、光記録媒体の初期化処理により干渉縞が形成された記録材料層１４に対して、消去マークの形成によるデータ記録を行う。消去マークの形成は、例えば、記録材料層１４中の任意の位置にフォーカスを合わせた状態で記録データに応じたレーザ光照射を行うことによって、行う。また、情報再生を行う場合、読出光を照射した際にホログラムから再生光が戻り、ホログラムを破壊した箇所からは再生光が戻らないことを基に、１ビットのデータ（"０"および"１"いずれか）が記録されているかを認識する。
【００４７】
本技術の光記録媒体の製造方法の第１の例では、ホログラムを形成する段階において、構造体３１を形成することで、記録材料層の平坦性（平面性）を確保し、所望の波面収差を確保することができる。一方、構造体３１の透明性基材を剥離することで、光記録媒体として記録再生を行う上での厚みの制限をクリアすることができる。例えばＢＤの光学パラメータを満たすこともできる。
【００４８】
記録材料層１４に対して、十分な厚さを有すること等で剛性を有する基材（透明フィルム層形成基材）により、記録材料層１４を挟んでいるので、記録材料層１４の内部応力や外部応力（極端な歪み）等による記録材料層１４の形状変形を抑制し、記録材料層１４の平坦性を確保できる。このため、安定したホログラム（回折格子）を形成できる。また、フィキシングが終了するまで、記録材料層１４の酸素暴露を防止することで、ホログラムが劣化することを抑制できる。例えば、ホログラム形成後、フィキシングの前に、記録材料層１４が酸素に暴露されるとホログラムが劣化してしまう。
【００４９】
光照射硬化型接着剤（フィルム接着層）および透明フィルム層を備えた構造体３１を形成することにより、スムーズに透明性基材を剥離できる。このとき、記録材料層１４は、第１の透明フィルム層１３ａおよび第２の透明フィルム層１３ｂにより挟まれているため、ホログラムが記録された記録材料層１４の塑性変形を抑制することができる。本技術の光記録媒体の製造方法の第１の例では、安定なホログラムを形成できると共に形成したホログラムを長期保存することができる。
【００５０】
＜光記録媒体の製造方法の第２の例＞
本技術の第１の実施の形態による光記録媒体の製造方法の第２の例について説明する。光記録媒体の製造方法の第２の例では、記録材料層の初期化処理を行わない方式、例えば、データの記録方式にポジ型マイクロホログラム形式等を適用した場合の光記録媒体の製造方法である。
【００５１】
（透明フィルム層形成基材の形成）
まず、図４Ａに示すように、第１の透明フィルム層形成基材５０ａを形成する。例えば、基材４２ａの一主面にフィルム接着層２１ａと第１の透明フィルム層１３ａとをこの順で形成することにより、第１の透明フィルム層形成基材３０ａを形成する。
【００５２】
同様に、第２の透明フィルム層形成基材５０ｂを形成する。例えば、基材４２ｂの一主面にフィルム接着層２１ｂと第１の透明フィルム層１３ｂとをこの順で形成することにより、第２の透明フィルム層形成基材３０ｂを形成する。
【００５３】
基材４２ａおよび基材４２ｂは、例えば、ディスク状である。また、基材４２ａおよび基材４２ｂは、記録材料層１４より剛性が高いものが選ばれ、これにより記録材料層１４の変形を抑制する。基材４２ａおよび基材４２ｂとしては、例えば、記録材料層１４の厚さに対して、十分な厚さを有することで、記録材料層１４より剛性が高いもの、剛性が高い材質を用いることで、記録材料層１４より剛性が高いもの、記録材料層１４の厚さに対して、十分な厚さを有すると共に剛性が高い材質を用いることで、記録材料層１４より剛性が高いもの等が挙げられる。なお、基材４２ａおよび基材４２ｂは、ガラス基板等の透明性を有するものであってもよいが、透明性を有さないものであってもよい。
【００５４】
（記録材料層の形成）
図４Ｂに示すように、第１の透明フィルム層形成基材５０ａの一主面（第１の透明フィルム層側の面）と、第２の透明フィルム層形成基材５０ｂの一主面（第２の透明フィルム層側の面）との間に、記録材料層１４を形成する。これにより、第１の透明フィルム層形成基材５０ａの一主面と、第２の透明フィルム層形成基材５０ｂの一主面との間に、記録材料層１４が挟まれたディスク状の構造体５１を形成する。
【００５５】
（基材の剥離）
図４Ｃに示すように、フィルム接着層２１ａと第１の透明フィルム層１３ａとの界面を剥離する。同様に、フィルム接着層２１ｂと第２の透明フィルム層１３ｂとの界面を剥離する。これにより、ホログラム部材３２を得ることができる。ホログラム部材３２は、第１の透明フィルム層１３ａおよび第２の透明フィルム層１３ｂにより記録材料層１４が挟まれた部材である。
【００５６】
（ホログラム部材の貼り合わせ）
次に、反射層、選択反射層等が形成された凹凸面を備えた基板１１を用意し、基板１１の凹凸面上に、接着層１２を形成した後、ホログラム部材３２と基板１１とを接着層１２を介して貼り合わせる。これにより、目的とする光記録媒体を得ることができる。
【００５７】
なお、この光記録媒体に対して、データ記録を行う場合、記録材料層１４に対して、データを記録する箇所に対して、局所的に光の干渉縞を形成することにより、干渉縞をホログラムの記録マークとして形成する。一方、データ再生を行う場合、読出光を照射した際にホログラムから再生光が戻り、それ以外の箇所からは再生光が生じないことを基に、１ビットのデータ（"０"および"１"いずれか）が記録されているかを認識する。
【００５８】
本技術の光記録媒体の製造方法の第２の例では、十分な厚さを有すること等で剛性を有する基材（透明フィルム層形成基材）により、記録材料層１４を挟んでいるので、記録材料層１４の内部応力や外部応力（極端な歪み）等による、記録材料層１４の形状変形を抑制して記録材料層１４の平坦性を確保できる。これにより、安定したホログラムを形成できる。
【００５９】
光照射硬化型接着剤（フィルム接着層）および透明フィルム層を備えた構造体５１を形成することにより、スムーズに基材を剥離できる。このとき、記録材料層１４は、第１の透明フィルム層１３ａおよび第２の透明フィルム層１３ｂにより挟まれているため、ホログラムが記録された記録材料層１４の塑性変形を抑制することができる。
【００６０】
２．他の実施の形態
本技術は、上述した本技術の実施の形態に限定されるものでは無く、本技術の要旨を逸脱しない範囲内で様々な変形や応用が可能である。
【００６１】
例えば、上述の実施の形態において挙げた数値、構造、形状、材料、原料、製造プロセス等はあくまでも例に過ぎず、必要に応じてこれらと異なる数値、構造、形状、材料、原料、製造プロセス等を用いてもよい。
【００６２】
また、上述の実施の形態の構成、方法、工程、形状、材料および数値等は、本技術の主旨を逸脱しない限り、互いに組み合わせることが可能である。
【００６３】
なお、光ディスクの積層構造は、これに限定されるものではない。例えば、本技術の必須の積層構造（第１の透明フィルム層１３ａおよび第２の透明フィルム層１３ｂにより記録材料層１４が挟まれた構造）を有していればよく、必要に応じて他の層を付加してもよい。
【００６４】
本技術は、以下の構成をとることもできる。
［１］
第１の透明フィルム層と、
第２の透明フィルム層と、
上記第１の透明フィルム層および上記第２の透明フィルム層に挟まれ、ホログラム記録材料を含む記録材料層と
を備えた光記録媒体。
［２］
上記第１の透明フィルム層および上記第２の透明フィルム層は、同じ厚さまたはほぼ同じ厚さを有する［１］に記載の光記録媒体。
［３］
上記第１の透明フィルム層、上記第２の透明フィルム層および上記記録材料層が一主面上に形成された基板を、さらに備えた［１］〜［２］の何れかに記載の光記録媒体。
［４］
上記第１の透明フィルム層が、接着層を介して上記基板の一主面に貼り合わされた［３］に記載の光記録媒体。
［５］
上記ホログラム記録材料は、フォトポリマである［１］〜［４］の何れかに記載の光記録媒体。
［６］
上記第１の透明フィルム層および上記第２の透明フィルム層は、低屈折性であると共に上記記録材料層に対して耐性および密着性を有する透明樹脂フィルムである［１］〜［５］の何れかに記載の光記録媒体。
［７］
上記透明樹脂フィルムは、アートンフィルムである［６］に記載の光記録媒体。
［８］
第１の基材の一主面に、第１の透明フィルム層を、第１の接着層を介して貼り合わせることで、第１の透明フィルム層形成基材を形成し、
第２の基材の一主面に、第２の透明フィルム層を、第２の接着層を介して貼り合わせることで、第２の透明フィルム層形成基材を形成し、
上記第１の透明フィルム層形成基材の第１の透明フィルム層側の一主面と、上記第２の透明フィルム層形成基材の第２の透明フィルム層側の一主面との間に、ホログラム記録材料を含む記録材料層を形成し、
上記記録材料層を形成後、上記第１の透明フィルム層と上記第１の接着層との第１の界面を剥離し、上記第２の透明フィルム層と上記第２の接着層との第２の界面を剥離して、上記第１の透明フィルム層および上記第２の透明フィルム層との間に上記記録材料層が形成された部材を形成し、
上記部材を基板の一主面に貼り合わせる、光記録媒体の製造方法。
［９］
上記第１の透明フィルム層および上記第２の透明フィルム層は、同じ厚さまたはほぼ同じ厚さを有する［８］に記載の光記録媒体の製造方法。
［１０］
上記第１の基材および上記第２の基材は、透明性を有するものであり、
上記記録材料層にホログラムを形成した後、上記第１の界面および上記第２の界面を剥離する、［８］〜［９］の何れかに記載の光記録媒体の製造方法。
［１１］
上記第１の基材および上記第２の基材は、上記記録材料層より剛性の高い基板である［８］〜［１０］の何れかに記載の光記録媒体の製造方法。
［１２］
上記基板は、上記記録材料層の厚さより大きい厚さを有する［１１］に記載の光記録媒体の製造方法。
［１３］
上記第１の基材および上記第２の基材は、ガラス基板である［８］〜［１２］の何れかに記載の光記録媒体の製造方法。
［１４］
上記第１の透明フィルム層および上記第２の透明フィルム層は、低複屈折性、上記記録材料層に対する耐性および密着性、並びに上記接着層に対する剥離性を有する透明樹脂フィルムである［８］〜［１３］の何れかに記載の光記録媒体の製造方法。
［１５］
上記透明樹脂フィルムは、アートンフィルムである［１４］に記載の光記録媒体の製造方法。
［１６］
上記第１の接着層および上記第２の接着層を構成する材料は、光照射硬化型接着剤である［８］〜［１５］の何れかに記載の光記録媒体の製造方法。
【符号の説明】
【００６５】
１１・・・基板、１２・・・接着層、１３ａ・・・第１の透明フィルム層、１３ｂ・・・第２の透明フィルム層、１４・・・記録材料層、２１ａ・・・フィルム接着層、２１ｂ・・・フィルム接着層、２２ａ・・・透明性基材、２２ｂ・・・透明性基材、２３ａ・・・反射防止膜、２３ｂ・・反射防止膜、３０ａ・・・第１の透明フィルム層形成基材、３０ｂ・・・第２の透明フィルム層形成基材、３１・・・構造体、３２・・・ホログラム部材、４２ａ・・・基材、４２ｂ・・・基材、５０ａ・・・第１の透明フィルム層形成基材、５０ｂ・・・第２の透明フィルム層形成基材、５１・・・構造体
【図１】
2014035775.tif 000003
【図２】
2014035775.tif 000004
【図３】
2014035775.tif 000005
【図４】
2014035775.tif 000006